ГАЗОДИФФУЗИОННЫЙ ЭЛЕКТРОД ДЛЯ ЯЧЕЕК С ПЕРКОЛЯЦИЕЙ ЭЛЕКТРОЛИТА

1. Электрохимическая перколяционная ячейка, оснащенная по меньшей мере одним газодиффузионным электродом, содержащим гидрофобную пористую подложку, выполненную из единой детали, и каталитическую композицию, нанесенную на одну ее сторону, причем некоторая доля объема упомянутой пористой подложки пропитана упомянутой каталитической композицией, а соответствующая незанятая доля объема упомянутой пористой подложки способна поддерживать перколяцию нисходящего потока электролита.
2. Ячейка по п.1, в которой упомянутая каталитическая композиция содержит порошок по меньшей мере одного металла и по меньшей мере одно полимерное связующее.
3. Ячейка по п.2, в которой упомянутый порошок по меньшей мере одного металла содержит серебро, никель или их оксиды.
4. Ячейка по п.2, в которой упомянутое по меньшей мере одно полимерное связующее содержит перфторированный полимер, необязательно ПТФЭ.
5. Ячейка по п.1, в которой упомянутая пористая подложка имеет толщину не менее 0,7 мм.
6. Ячейка по п.1, в которой упомянутая гидрофобная пористая подложка является сеткой или тканым или нетканым полотном из полимерного материала.
7. Ячейка по п.6, в которой упомянутый полимерный материал является перфторированным полимером, необязательно ПТФЭ.
8. Ячейка по п.1, в которой упомянутая каталитическая композиция нанесена непосредственно на одну сторону упомянутой гидрофобной подложки, без промежуточного сетчатого металлического материала.
9. Ячейка по любому из предыдущих пунктов, в которой упомянутый электролит является раствором каустика.
10. Способ изготовления газодиффузионного электрода для ячейки по любому из пп.1-9, содержащий стадии
приготовление пасты, содержащей компоненты упомянутой каталитической композиции, исходя из необязательно водного раствора, дисперсии или суспензии,
напрессовывание упомянутой пасты на одну сторону упомянутой гидрофобной пористой подложки с получением частичного проникновения упомянутой пасты в упомянутую гидрофобную пористую подложку,
выполнение термической обработки вплоть до максимальной температуры от 200 до 380°C.
11. Способ по п.10, в котором упомянутую стадию напрессовывания осуществляют каландрированием.
12. Способ изготовления газодиффузионного электрода для ячейки по любому из пп.1-9, содержащий стадии
нанесение упомянутой каталитической композиции на переводную основу до получения каталитического листа,
плавление под давлением упомянутого каталитического листа на одной стороне упомянутой гидрофобной пористой подложки,
выполнение термической обработки вплоть до максимальной температуры от 200 до 380°C.
13. Применение ячейки по любому из пп.1-9 в хлор-щелочном процессе, при этом газодиффузионный электрод представляет собой снабжаемый кислородом газодиффузионный катод.
14. Применение ячейки по любому из пп.1-9 в щелочном топливном элементе с перколяцией электролита, при этом газодиффузионный электрод представляет собой снабжаемый кислородом газодиффузионный катод или снабжаемый водородом газодиффузионный анод.